Brevet FR2781822A1 — publié le 20000204

REVETEMENT DE SOL NOTAMMENT POUR AUTOMOBILES ET PROCEDE POUR SON OBTENTION Domaine Technique Dans le secteur de l'automobile, le plancher du véhicule, que ce soit l'habitacle ou le coffre, est en général recouvert d'un revêtement ayant pour but non seulement d'assurer la finition, mais également de réaliser une isolation tant phonique que thermique. L'invention porte sur un nouveau type de revêtement utilisable pour une telle application; elle concerne également un procédé de fabrication. Techniques antérieures A ce jour, pour réaliser ces revêtements, on utilise en général des revêtements de sol conventionnels constitués par exemple par une structure textile du type feutre, tapis aiguilleté, moquette ou autre, associée éventuellement à une sous- couche en mousse. Par ailleurs, il a également été proposé de réaliser des revêtements constitués entièrement par une structure en caoutchouc qui est disposée soit directement contre le plancher du véhicule, soit sur une sous- couche intermédiaire isolante telle qu'un feutre. En général, les utilisateurs ont une préférence pour les revêtements de sol de type textile, moquette notamment qui a cependant comme inconvénient de nécessiter un entretien plus fréquent et plus délicat à réaliser que pour les revêtements de type "caoutchouc". Cela explique que pour faciliter l'entretien et améliorer la résistance aux frottements, on associe en général au revêtement textile des tapis en "caoutchouc" qui sont soit intégrés dans des zones prédéterminées de la structure textile, soit simplement rapportés sur cette dernière. 2 Exposé de l'invention Or, on a trouvé, et c'est ce qui fait l'objet de la présente invention, un nouveau type de matériau particulièrement adapté pour réaliser le revêtement des parois internes d'un véhicule et plus particulièrement du plancher de l'habitacle et du 5 coffre qui, non seulement, permet de remplir l'ensemble des conditions exigées pour une telle utilisation, à savoir, insonorisation phonique et thermique, conformabilité, résistance à l'abrasion et au poinçonnement, facilité d'entretien, ce matériau étant par ailleurs parfaitement reversible. Par ailleurs, selon une forme préférentielle de réalisation un tel matériau peut être réalisé à partir de polymères synthétiques tels que polyoléfine, polyéthylène notamment qui favorisent le recyclage du produit. D'une manière générale, le matériau conforme à l'invention est constitué par un complexe multicouches dont l'une des faces est formée par une structure textile et dont l'autre face est constituée par une couche d'une matière plastique et il se caractérise en ce que: - la couche en matière plastique du complexe est à base d'une matière thermoplastique dense, sélectionnée dans la famille des polymères synthétiques à base de polyéthylène, la composition de ladite couche comportant un mélange de polyéthylène basse densité, polyéthylène haute densité, éthylène vinyl acétate et des charges; - la couche textile est constituée par une structure fibreuse de type "moquette"; - l'association des deux couches entre elles est réalisée par complexage des deux constituants lors de l'extrusion de la couche à base de polyéthylène, ledit complexage étant réalisé par calandrage immédiatement à la sortie de l'extrudeuse de ladite couche, alors que cette dernière est encore à température élevée. Les deux couches entrant dans la constitution du complexe conforme à l'invention seront adaptées en fonction des propriétés finales que l'on souhaite obtenir telles que résistance à l'abrasion et aux rayures, l'isolation thermique et/ou phonique.35 Pour la couche à base de polyoléfine, la formulation type peut comporter environ 10 à 12 % de charges, par exemple carbonate de calcium, pour 83 à 58 % de polyéthylène basse densité et 5 à 30 % de polyéthylène haute densité, le polyéthylène haute densité apportant une augmentation de la dureté de surface 5 donnant une meilleure résistance à la rayure. Le poids au mètre carré de cette couche de surface peut être compris entre et 800 g par mètre carré, voire même plus mais, en général il est de l'ordre de 300 à 500 g par mètre carré. Le poids sera essentiellement adapté en fonction de l'état final que l'on veut donner à cette couche, et notamment au grain que l'on souhaite lui communiquer. Concernant la couche textile, elle est constituée par une structure de type "moquette" réalisée par toutes techniques conventionnelles telles que tissage ou nappage/aiguilletage. Les fibres rentrant dans la composition de cette structure fibreuse peuvent éventuellement être quelconques car on a constaté, qu'après le complexage conformément au procédé qui fait également partie de l'invention, que l'on obtenait une très bonne cohésion des deux couches entre elles même si les fibres sont à base d'une matière autre que le polypropylène. Cependant lorsque l'on souhaite obtenir un complexe facilement recyclable, il est cependant avantageux de réaliser la couche textile à partir de fibres de polypropylène. Comme autre type de fibres particulièrement adaptées pour réaliser la structure fibreuse complexe conforme à l'invention, on peut également citer les fibres de polyester. La moquette réalisée recevra éventuellement un traitement d'imprégnation avec une composition à base de latex, polyéthylène ou autre qui peut favoriser l'adhérence des couches entre elles lors de l'opération de complexage.35 Le poids en mètre carré de la couche fibreuse peut varier dans de grandes proportions, et sera en général compris entre 0,3 à 5 kg par mètre carré, et peut éventuellement être supérieur. En général, un poids compris entre 0,5 kg par mètre carré et 1,5 kg par mètre carré convient pour la plupart des applications. L'invention concerne également, un procédé permettant la réalisation d'un tel complexe, ledit procédé consistant: - à disposer, à la sortie d'une extrudeuse d'une feuille à base d'une composition de polypropylène, une calandre comportant de préférence un cylindre en acier et un cylindre revêtu d'une surface à base de caoutchouc; - à introduire dans l'espace compris entre les cylindres de la calandre, une nappe textile de type "moquette", préalablement réalisée et, - à associer au niveau de la calandre la structure textile et la feuille extrudée alors que cette dernière est à une température comprise entre 200 et 250 C et de préférence 230 C. Eventuellement, afin de favoriser l'adhésion des deux constituants entre eux, la structure textile préalablement préparée peut être préchauffée avant complexage. Selon une forme préférentielle de mise en oeuvre de ce procédé, la nappe fibreuse préalablement préparée est amenée à l'intérieur de la calandre par passage sur le cylindre caoutchouté, ce qui permet d'absorber les irrégularités de ladite25 nappe alors que la feuille extrudée est, quant à elle, en contact avec le cylindre en acier. En procédant d'une telle manière, il est ainsi possible d'appliquer un grainage à la surface de la feuille extrudée et, également, en réglant la température du cylindre en acier on peut également faire varier la brillance de cette couche de matière. En effet, la feuille est d'autant plus mate que la température est élevée, cette température étant cependant réglée au maximum à environ 80 C. Manière de réaliser l'invention L'invention et les avantages qu'elle apporte seront cependant mieux compris grâce aux exemples concrets de réalisation donnés ci-après à titre indicatif, mais non limitatif. 5 Exemple 1 On réalise un complexe conforme à l'invention comportant une nappe textile préalablement réalisée de type "moquette" obtenu par nappage/aiguilletage à partir de fibres de polypropylène.10 Cette nappe pèse 650 g par mètre carré, a un aspect feutré et a une épaisseur d'environ 3 mm. A ce support textile, sur une installation de calandrage disposée en aval d'une extrudeuse, on associe une feuille extrudée constituée d'une composition comportant: - 12 % de charge carbonate de calcium; - 78 % de polyéthylène basse densité et; - 10 % de polyéthylène haute densité. Le poids de la feuille extrudée est de 500 g par mètre carré et, lors de l'association par calandrage, elle est en contact avec le cylindre en acier de la calandre. Lors du contact feuille textile/feuille extrudée, la température de cette dernière est de l'ordre de 230 C.25 La vitesse de rotation des rouleaux de la calandre est telle que l'on obtient une production de 5 m par minute. La température des cylindres en acier de la calandre est de 30 C. Après calandrage, on obtient un complexe pesant 1150 g par mètre carré, et dont l'épaisseur totale est de l'ordre de 3,5 mm. Exemple 2 On répète l'exemple précédent, si ce n'est que la moquette textile est une moquette, également réalisée par nappage/aiguilletage mais à base de fibres de polyester. Une telle moquette reçoit un traitement d'imprégnation à partir d'une composition à base de polyéthylène ou de styrène budadiène. Elle pèse 750 g par mètre carré et a une épaisseur d'environ 4 mm. La feuille extrudée est identique à celle de l'exemple 1 et l'opération de calandrage est donc réalisée dans les mêmes conditions. Dans les deux cas, on obtient un complexe comportant une couche textile et une couche à base de matières thermoplastiques, les deux couches étant intimement liées l'une à l'autre et ne pouvant pas être délaminées. Après réalisation du complexe, ce dernier peut être réceptionné soit sous la forme d'un enroulement comportant une grande longueur de matière, soit découpé sous la forme de plaques Un tel matériau peut être utilisé comme un revêtement du plancher d'un véhicule, la face apparente pouvant être indifféremment la face textile ou la face plastique ce qui permet, en fonction des zones o doit être disposé le revêtement20 et/ou les contraintes auxquelles il est soumis, de pouvoir, à partir d'un seul et même matériau, réaliser un revêtement dont la face apparente peut être soit textile, soit plastique. REVENDICATIONS 1/ Matériau utilisable notamment comme revêtement du plancher de l'habitacle et du coffre d'un véhicule constitué par un complexe multicouches dont l'une des faces est formée par une structure textile et dont l'autre face est constituée par une couche d'une matière plastique caractérisée en ce que: - la couche en matière plastique du complexe est à base d'une matière thermoplastique dense, sélectionnée dans la famille des polymères synthétiques à base de polyéthylène, la composition de ladite couche comportant un mélange de polyéthylène basse densité, polyéthylène haute densité, éthylène vinyl acétate et des charges; - la couche textile est constituée par une structure fibreuse de type "moquette"; l'association des couches entre elles est réalisée par complexage des deux constituants lors de l'extrusion de la couche à base de polyéthylène, ledit complexage étant réalisé par calandrage immédiatement à la sortie de l'extrudeuse de ladite couche, alors que cette dernière est encore à température élevée. 2/ Matériau selon la revendication 1, caractérisé en ce que la couche à base de polyéthylène est obtenue à partir d'une formulation type comportant environ 10 à 12 % de charges, par exemple carbonate de calcium, pour 83 à 58 % de polyéthylène basse densité et 5 à 30 % de polyéthylène haute densité. 3/ Matériau selon la revendication 2, caractérisé en ce que la couche à base de polyéthylène pèse entre 100 et 800 g par mètre carré. 4/ Matériau selon l'une des revendications 1 à 3, caractérisé en ce que la couche textile est à base de fibres de polypropylène. 5/ Matériau selon l'une des revendications 1 à 3, caractérisé en ce que la couche textile est à base de fibres de polyester. 6/ Matériau selon l'une des revendications 4 et 5, caractérisé en ce que la couche textile reçoit un traitement d'imprégnation avec une composition à base de latex, polyéthylène ou autre avant d'être complexée avec la couche en matière plastique. 7/ Matériau selon l'une des revendications 1 à 6, caractérisé en ce que la couche fibreuse pèse entre 0,3 à 5 kg par mètre carré. 8/ Procédé permettant la réalisation de complexes selon l'une des revendications 1 à 7, qui consiste: - à disposer, à la sortie d'une extrudeuse d'une feuille à base d'une composition de polypropylène, une calandre comportant de préférence un cylindre en acier et un cylindre revêtu d'une surface à base de caoutchouc; - à introduire dans l'espace compris entre les cylindres de la calandre, une nappe textile de type "moquette", préalablement réalisée et, - à associer au niveau de la calandre la structure textile et la feuille extrudée alors que cette dernière est à une température comprise entre 200 et 250 C et de préférence 230 C.